КОВРОВЫЕ МАТЕРИАЛЫ НА ОСНОВЕ БИОСЫРЬЯ

1. Способ получения текстильного изделия со вспененное основой, неприкрепленной подкладки или подложки, включающий следующие стадии:
А) получение полиуретанобразующей композиции, содержащей
i) полиизоцианат,
ii) полиол,
iii) от 0,0 до 4 мас.% воды по отношению к ii),
iv) от 0,5 до 2,5 мас.% поверхностно-активного вещества по отношению к ii)/
Е) механическое вспенивание полиуретанобразующей композиции;
F) нанесение вспененной композиции со стадии В) на подложку или ленту, способную высвобождаться;
G) нагревание композиции при температуре от 80 до 180°С с отверждением композиции и формованием полиуретанового слоя, связанного с подложкой;
где полиол содержит от 5 до 60 мас.% касторового масла, производного касторового масла или их комбинации, и остальной полиол представляет собой полиол или полиольную смесь, которые имеют номинальную функциональность 2-3 и гидроксильное число 5,6-70.
2. Способ по п.1, в котором подложкой является полимерная пленка, полимерный лист, ковер, текстильная ткань или искусственный дерн.
3. Способ по п.1, в котором изоцианатом является форполимер с изоцианатной концевой группой.
4. Способ по любому из пп.1-3, в котором количество касторового масла или производного касторового масла составляет, по меньшей мере, 10 мас.% от полиола.
5. Способ по п.4, в котором касторовое масло или производное касторового масла составляет, по меньшей мере, 15 мас.% от полиола.
6. Способ получения коврового материала, включающий
обеспечение пучков ворса, материала первичной основы и подслоя,
зацепление пучков ворса и первичной основы с образованием в результате суровых изделий, имеющих верхнюю и нижнюю поверхность, нанесение подслоя на нижнюю поверхность суровых изделий, и
необязательно, отверждение подслоя,
где покрытие подслой/ламинат или соединительное/соединительное покрытие содержит
с) полиизоцианат и
d) полиол,
в котором полиолы содержат от 5 до 80 мас.% модифицированного касторового масла, имеющего номинальную функциональность 1,8-2,5, остальная часть полиола представляет собой полиол или полиольную смесь, имеющие номинальную функциональность 1,8-2,5 и гидроксильное число 5,6-70.
7. Способ по п.6, в котором изоцианатом является форполимер с изоцианатной концевой группой.
8. Способ по п.6 или 7, в котором касторовое масло или производное касторового масла составляет, по меньшей мере, 10 мас.% от полиола.
9. Способ по п.8, в котором касторовое масло или производное касторового масла составляет, по меньшей мере, 15 мас.% от полиола.
10. Способ, включающий
a) образование вспененной полиуретанобразующей композиции,
b) формирование слоя вспененной полиуретанобразующей композиции между подложкой и защитным слоем,
c) отверждение вспененной композиции с формированием вспененной полиуретановой прокладки, связанной с подложкой или как с подложкой, так и с защитным слоем,
где вспененная полиуретанобразующая композиция содержит
i) полиизоцианат,
ii) полиол,
iii) от 0,0 до 4 мас.% воды по отношению к ii),
iv) от 0,5 до 2,5 мас.% поверхностно-активного вещества по отношению к ii),
в котором полиол содержит от 5 до 60 мас.% касторового масла, производного касторового масла или их комбинации, и остальной полиол представляет собой полиол или полиольную смесь, имеющие номинальную функциональность 2-3 и гидроксильное число 5,6-70.
11. Способ по п.10, в котором подложкой является полимерная пленка, полимерный лист, ковер, текстильная ткань или искусственный дерн.
12. Способ по п.10, в котором изоцианатом является форполимер с изоцианатной концевой группой.
13. Способ по любому из пп.10-12, в котором количество касторового масла или производного касторового масла составляет, по меньшей мере, 10 мас.% от полиола.
14. Способ по п.13, в котором касторовое масло или производные касторового масла составляют, по меньшей мере, 15 мас.% от полиола.
15. Изделие, полученное способом по любому из пп.1-14.